(57)【要約】      （修正有）【課題】高い光塩基発生効率を有する化合物の提供。【解決手段】式（Ｉ）で表されるカルバモイルオキシム化合物。2020200272.tif 000030式中、Ｒ１−１５は特定の基。【選択図】なし【特許請求の範囲】
【請求項１】
下記一般式（Ｉ）で表されるカルバモイルオキシム化合物。
【化１】
2020200272.tif 000027
（式中、Ｒ１、Ｒ２、Ｒ３、Ｒ４、Ｒ５、Ｒ６、Ｒ７、Ｒ８、Ｒ９、Ｒ１０、Ｒ１１、Ｒ１２、Ｒ１３、Ｒ１４及びＲ１５は、それぞれ独立に、水素原子、ハロゲン原子、シアノ基、ニトロ基、−ＯＲ１６、−ＣＯＯＲ１６、−ＣＯ−Ｒ１６、−ＳＲ１６、炭素原子数１〜２０の炭化水素基、炭素原子数２〜２０の複素環含有基、又は下記一般式（ＩＩ）で表される基を表し、
Ｒ１６は、水素原子、炭素原子数１〜２０の炭化水素基又は炭素原子数２〜２０の複素環含有基を表し、分子中にＲ１６が複数存在する場合、それらは同一であっても異なっていてもよく、
Ｒ１、Ｒ２、Ｒ３、Ｒ４、Ｒ５、Ｒ６、Ｒ７、Ｒ８、Ｒ９、Ｒ１０、Ｒ１１、Ｒ１２、Ｒ１３、Ｒ１４、Ｒ１５及びＲ１６は、炭化水素基中の水素原子の１つ又は２つ以上が、ハロゲン原子、シアノ基、ニトロ基、水酸基、−ＯＲ１７、−ＣＯＯＲ１７、−ＣＯ−Ｒ１７又は−ＳＲ１７で置換された炭素原子数１〜２０の基であってもよく、
Ｒ１７は、水素原子、炭素原子数１〜２０の炭化水素基、又は炭化水素基中の水素原子の１つ又は２つ以上が、ハロゲン原子、シアノ基、ニトロ基又は水酸基で置換された炭素原子数１〜２０の基を表し、分子中にＲ１７が複数存在する場合、それらは同一であっても異なっていてもよく、
Ｒ１、Ｒ２、Ｒ３、Ｒ４、Ｒ５、Ｒ６、Ｒ７、Ｒ８、Ｒ９、Ｒ１０、Ｒ１１、Ｒ１２、Ｒ１３、Ｒ１４、Ｒ１５、Ｒ１６及びＲ１７は、炭化水素基中のメチレン基の１つ又は２つ以上が、−Ｏ−、−ＣＯ−、−ＣＯＯ−、−ＯＣＯ−、−ＮＲ１８−、−ＮＲ１８ＣＯ−又は−Ｓ−で置換された炭素原子数１〜２０の基であってもよく、
Ｒ１８は、水素原子又は炭素原子数１〜２０の炭化水素基を表し、分子中にＲ１８が複数存在する場合、それらは同一であっても異なっていてもよく、
Ｒ１とＲ２、Ｒ２とＲ３、Ｒ３とＲ４、Ｒ４とＲ５、Ｒ６とＲ７、Ｒ７とＲ８、Ｒ８とＲ９、Ｒ９とＲ１０、Ｒ１１とＲ１２、Ｒ１２とＲ１３、Ｒ１３とＲ１４、及びＲ１４とＲ１５は、それぞれ独立に、互いに連結して、水素原子及び炭素原子からなる炭素原子数３〜１０の環を形成していてもよく、
Ｒ１、Ｒ２、Ｒ３、Ｒ４、Ｒ５、Ｒ６、Ｒ７、Ｒ８、Ｒ９、Ｒ１０、Ｒ１１、Ｒ１２、Ｒ１３、Ｒ１４及びＲ１５のうち、１つ以上は下記一般式（ＩＩ）で表される基であり、  分子中に、一般式（ＩＩ）で表される基が複数存在する場合、それらは同一の基であっても異なる基であってもよい。）
【化２】
2020200272.tif 000028
（式中、Ｒ２０は、水素原子、ハロゲン原子、ニトロ基、シアノ基又は炭素原子数１〜２０の炭化水素基を表し、
Ｘ１は、−ＮＲ２１Ｒ２２、又は下記一般式（ａ）若しくは下記一般式（ｂ）で表される基を表し、
Ｒ２１及びＲ２２は、それぞれ独立に、水素原子又は炭素原子数１〜２０の炭化水素基を表し、
Ｒ２０、Ｒ２１及びＲ２２は、炭化水素基中の水素原子の１つ又は２つ以上が、ハロゲン原子、シアノ基、ニトロ基、水酸基、−ＯＲ２３、−ＣＯＯＲ２３、−ＣＯ−Ｒ２３又は−ＳＲ２３で置換された炭素原子数１〜２０の基であってもよく、
Ｒ２３は、水素原子、炭素原子数１〜２０の炭化水素基、又は炭化水素基中の水素原子の１つ又は２つ以上が、ハロゲン原子、シアノ基、ニトロ基又は水酸基で置換された炭素原子数１〜２０の基を表し、基中にＲ２３が複数存在する場合、それらは同一であっても異なっていてもよく、
Ｒ２０、Ｒ２１、Ｒ２２及びＲ２３は、炭化水素基中のメチレン基の１つ又は２つ以上が、−Ｏ−、−ＣＯ−、−ＣＯＯ−、−ＯＣＯ−、−ＮＲ２４−、−ＮＲ２４ＣＯ−又は−Ｓ−で置換された炭素原子数１〜２０の基であってもよく、
Ｒ２４は、水素原子又は炭素原子数１〜２０の炭化水素基を表し、基中にＲ２４が複数存在する場合、それらは同一であっても異なっていてもよく、
Ｒ２１とＲ２２は、互いに連結して、水素原子、窒素原子及び炭素原子からなる炭素原子数２〜１０の環、又は水素原子、酸素原子、窒素原子及び炭素原子からなる炭素原子数２〜１０の環を形成していてもよく、
ｎは、０又は１を表し、
＊は結合手を表す。）
【化３】
2020200272.tif 000029
（式中、Ｒ３１、Ｒ３２、Ｒ３３、Ｒ３４、Ｒ３５、Ｒ３６、Ｒ３７、Ｒ３８、Ｒ３９及びＲ４０は、それぞれ独立に、水素原子、炭素原子数１〜２０の炭化水素基を表し、
Ｒ３１、Ｒ３２、Ｒ３３、Ｒ３４、Ｒ３５、Ｒ３６、Ｒ３７、Ｒ３８、Ｒ３９及びＲ４０は、炭化水素基中の水素原子の１つ又は２つ以上が、ハロゲン原子、シアノ基、ニトロ基、水酸基、−ＯＲ４１、−ＣＯＯＲ４１、−ＣＯ−Ｒ４１又は−ＳＲ４１で置換された炭素原子数１〜２０の基であってもよく、
Ｒ４１は、水素原子又は炭素原子数１〜２０の炭化水素基を表し、基中にＲ４１が複数存在する場合、それらは同一であっても異なっていてもよく、
Ｒ３１、Ｒ３２、Ｒ３３、Ｒ３４、Ｒ３５、Ｒ３６、Ｒ３７、Ｒ３８、Ｒ３９及びＲ４０は、炭化水素基中のメチレン基の１つ又は２つ以上が、−Ｏ−、−ＣＯ−、−ＣＯＯ−、−ＯＣＯ−、−ＮＲ４２−、−ＮＲ４２ＣＯ−又は−Ｓ−で置換された炭素原子数１〜２０の基であってもよく、
Ｒ４２は、水素原子又は炭素原子数１〜２０の炭化水素基を表し、基中にＲ４２が複数存在する場合、それらは同一であっても異なっていてもよく、
Ｒ３１とＲ３２、Ｒ３３とＲ３４、Ｒ３５とＲ３６、Ｒ３７とＲ３８、及びＲ３９とＲ４０は、それぞれ独立に、互いに連結して、水素原子、窒素原子及び炭素原子からなる炭素原子数２〜１０の環、又は水素原子、酸素原子、窒素原子及び炭素原子からなる炭素原子数２〜１０の環を形成していてもよく、
＊は結合手を表す。）
【請求項２】
一般式（Ｉ）中のＲ３、Ｒ８及びＲ１３のうち、１つ以上が上記一般式（ＩＩ）で表される基である請求項１に記載のカルバモイルオキシム化合物。
【請求項３】
一般式（ＩＩ）中のＸ１が、−ＮＲ２１Ｒ２２であり、
Ｒ２１とＲ２２は、互いに連結して、水素原子、窒素原子及び炭素原子からなる炭素原子数が２〜１０の環又は水素原子、酸素原子、窒素原子及び炭素原子からなる炭素原子数が２〜１０の環を形成している請求項１又は２に記載のカルバモイルオキシム化合物。
【請求項４】
一般式（Ｉ）中のＲ１、Ｒ２、Ｒ３、Ｒ４、Ｒ５、Ｒ６、Ｒ７、Ｒ８、Ｒ９、Ｒ１０、Ｒ１１、Ｒ１２、Ｒ１３、Ｒ１４及びＲ１５のうち、いずれか１つ以上が、−ＣＯ−Ｒ１６である請求項１〜３のいずれか１項に記載のカルバモイルオキシム化合物。
【請求項５】
請求項１〜４のいずれか１項に記載のカルバモイルオキシム化合物を含有する潜在性塩基発生剤。
【請求項６】
請求項１〜４のいずれか１項に記載のカルバモイルオキシム化合物を含有する重合開始剤。
【請求項７】
請求項１〜４のいずれか１項に記載のカルバモイルオキシム化合物及び重合性化合物を含有する重合性組成物。
【請求項８】
上記重合性化合物が、エポキシ樹脂若しくはエチレン性不飽和化合物、又はエポキシ樹脂とフェノール樹脂とを含む混合物、エポキシ樹脂とチオール化合物とを含む混合物、若しくはエチレン性不飽和化合物とチオール化合物とを含む混合物である請求項７に記載の重合性組成物。
【請求項９】
請求項７又は８に記載の重合性組成物の硬化物。
【請求項１０】
請求項７又は８に記載の重合性組成物にエネルギー線を照射する工程を有する硬化物の製造方法。
【発明の詳細な説明】
【技術分野】
【０００１】
本発明は、カルバモイルオキシム化合物に関する。
【背景技術】
【０００２】
一般に、感光性樹脂組成物等の重合性組成物は、感光性樹脂等の重合性化合物に光重合開始剤を加えたものであり、エネルギー線（光）照射により重合硬化、又は現像させることができるため、光硬化性インキ、感光性印刷版、各種フォトレジスト、光硬化性接着剤等に用いられている。
【０００３】
光重合開始剤は、エネルギー線（光）照射により発生する活性種の違いで、光ラジカル発生剤、光酸発生剤、光塩基発生剤に分けられる。光ラジカル発生剤は、硬化速度が速く、硬化後に活性種が残存しない等の長所がある一方、酸素による硬化阻害が起こるため薄膜の硬化においては酸素を遮断する層等を設けなければならないという短所がある。光酸発生剤は、酸素による阻害を受けないという長所がある一方、活性種の酸が残存することで金属基板を腐食させたり、硬化後の樹脂を変性させたりする等の短所がある。光塩基発生剤は、前記の酸素による硬化阻害及び残存活性種による腐食といった問題を生じにくいため注目されているが、概して光酸発生剤と比較すると低感度（低硬化性）という問題がある。光塩基発生剤は、例えば特許文献１及び２に記載されている。
【先行技術文献】
【特許文献】
【０００４】
【特許文献１】国際公開第２０１３／１４１０１４号
【特許文献２】特開２０１３−１６３６７０号公報
【発明の概要】
【発明が解決しようとする課題】
【０００５】
しかし、従来の光塩基発生剤は、塩基発生効率が低く、硬化感度が十分なものではなかった。
したがって、本発明の課題は、高い光塩基発生効率を有する化合物を提供することにある。
【課題を解決するための手段】
【０００６】
本発明者は、鋭意検討を行い、特定構造の化合物が高い光塩基発生効率を有しており、重合開始剤として有用であることを見出した。
すなわち、本発明は、下記一般式（Ｉ）で表されるカルバモイルオキシム化合物である。
【０００７】
【化１】
2020200272.tif 000002
（式中、Ｒ１、Ｒ２、Ｒ３、Ｒ４、Ｒ５、Ｒ６、Ｒ７、Ｒ８、Ｒ９、Ｒ１０、Ｒ１１、Ｒ１２、Ｒ１３、Ｒ１４及びＲ１５は、それぞれ独立に、水素原子、ハロゲン原子、シアノ基、ニトロ基、−ＯＲ１６、−ＣＯＯＲ１６、−ＣＯ−Ｒ１６、−ＳＲ１６、炭素原子数１〜２０の炭化水素基、炭素原子数２〜２０の複素環含有基、又は下記一般式（ＩＩ）で表される基を表し、
Ｒ１６は、水素原子、炭素原子数１〜２０の炭化水素基又は炭素原子数２〜２０の複素環含有基を表し、分子中にＲ１６が複数存在する場合、それらは同一であっても異なっていてもよく、
Ｒ１、Ｒ２、Ｒ３、Ｒ４、Ｒ５、Ｒ６、Ｒ７、Ｒ８、Ｒ９、Ｒ１０、Ｒ１１、Ｒ１２、Ｒ１３、Ｒ１４、Ｒ１５及びＲ１６は、炭化水素基中の水素原子の１つ又は２つ以上が、ハロゲン原子、シアノ基、ニトロ基、水酸基、−ＯＲ１７、−ＣＯＯＲ１７、−ＣＯ−Ｒ１７又は−ＳＲ１７で置換された炭素原子数１〜２０の基であってもよく、
Ｒ１７は、水素原子、炭素原子数１〜２０の炭化水素基、又は炭化水素基中の水素原子の１つ又は２つ以上が、ハロゲン原子、シアノ基、ニトロ基又は水酸基で置換された炭素原子数１〜２０の基を表し、分子中にＲ１７が複数存在する場合、それらは同一であっても異なっていてもよく、
Ｒ１、Ｒ２、Ｒ３、Ｒ４、Ｒ５、Ｒ６、Ｒ７、Ｒ８、Ｒ９、Ｒ１０、Ｒ１１、Ｒ１２、Ｒ１３、Ｒ１４、Ｒ１５、Ｒ１６及びＲ１７は、炭化水素基中のメチレン基の１つ又は２つ以上が、−Ｏ−、−ＣＯ−、−ＣＯＯ−、−ＯＣＯ−、−ＮＲ１８−、−ＮＲ１８ＣＯ−又は−Ｓ−で置換された炭素原子数１〜２０の基であってもよく、
Ｒ１８は、水素原子又は炭素原子数１〜２０の炭化水素基を表し、分子中にＲ１８が複数存在する場合、それらは同一であっても異なっていてもよく、
Ｒ１とＲ２、Ｒ２とＲ３、Ｒ３とＲ４、Ｒ４とＲ５、Ｒ６とＲ７、Ｒ７とＲ８、Ｒ８とＲ９、Ｒ９とＲ１０、Ｒ１１とＲ１２、Ｒ１２とＲ１３、Ｒ１３とＲ１４、及びＲ１４とＲ１５は、それぞれ独立に、互いに連結して、水素原子及び炭素原子からなる炭素原子数３〜１０の環を形成していてもよく、
Ｒ１、Ｒ２、Ｒ３、Ｒ４、Ｒ５、Ｒ６、Ｒ７、Ｒ８、Ｒ９、Ｒ１０、Ｒ１１、Ｒ１２、Ｒ１３、Ｒ１４及びＲ１５のうち、１つ以上は下記一般式（ＩＩ）で表される基であり、分子中に、一般式（ＩＩ）で表される基が複数存在する場合、それらは同一の基であっても異なる基であってもよい。）
【０００８】
【化２】
2020200272.tif 000003
（式中、Ｒ２０は、水素原子、ハロゲン原子、ニトロ基、シアノ基又は炭素原子数１〜２０の炭化水素基を表し、
Ｘ１は、−ＮＲ２１Ｒ２２、又は下記一般式（ａ）若しくは下記一般式（ｂ）で表される基を表し、
Ｒ２１及びＲ２２は、それぞれ独立に、水素原子又は炭素原子数１〜２０の炭化水素基を表し、
Ｒ２０、Ｒ２１及びＲ２２は、炭化水素基中の水素原子の１つ又は２つ以上が、ハロゲン原子、シアノ基、ニトロ基、水酸基、−ＯＲ２３、−ＣＯＯＲ２３、−ＣＯ−Ｒ２３又は−ＳＲ２３で置換された炭素原子数１〜２０の基であってもよく、
Ｒ２３は、水素原子、炭素原子数１〜２０の炭化水素基、又は炭化水素基中の水素原子の１つ又は２つ以上が、ハロゲン原子、シアノ基、ニトロ基又は水酸基で置換された炭素原子数１〜２０の基を表し、基中にＲ２３が複数存在する場合、それらは同一であっても異なっていてもよく、
Ｒ２０、Ｒ２１、Ｒ２２及びＲ２３は、炭化水素基中のメチレン基の１つ又は２つ以上が、−Ｏ−、−ＣＯ−、−ＣＯＯ−、−ＯＣＯ−、−ＮＲ２４−、−ＮＲ２４ＣＯ−又は−Ｓ−で置換された炭素原子数１〜２０の基であってもよく、
Ｒ２４は、水素原子又は炭素原子数１〜２０の炭化水素基を表し、基中にＲ２４が複数存在する場合、それらは同一であっても異なっていてもよく、
Ｒ２１とＲ２２は、互いに連結して、水素原子、窒素原子及び炭素原子からなる炭素原子数２〜１０の環、又は水素原子、酸素原子、窒素原子及び炭素原子からなる炭素原子数２〜１０の環を形成していてもよく、
ｎは、０又は１を表し、
＊は結合手を表す。）
【０００９】
【化３】
2020200272.tif 000004
（式中、Ｒ３１、Ｒ３２、Ｒ３３、Ｒ３４、Ｒ３５、Ｒ３６、Ｒ３７、Ｒ３８、Ｒ３９及びＲ４０は、それぞれ独立に、水素原子、炭素原子数１〜２０の炭化水素基を表し、
Ｒ３１、Ｒ３２、Ｒ３３、Ｒ３４、Ｒ３５、Ｒ３６、Ｒ３７、Ｒ３８、Ｒ３９及びＲ４０は、炭化水素基中の水素原子の１つ又は２つ以上が、ハロゲン原子、シアノ基、ニトロ基、水酸基、−ＯＲ４１、−ＣＯＯＲ４１、−ＣＯ−Ｒ４１又は−ＳＲ４１で置換された炭素原子数１〜２０の基であってもよく、
Ｒ４１は、水素原子又は炭素原子数１〜２０の炭化水素基を表し、基中にＲ４１が複数存在する場合、それらは同一であっても異なっていてもよく、
Ｒ３１、Ｒ３２、Ｒ３３、Ｒ３４、Ｒ３５、Ｒ３６、Ｒ３７、Ｒ３８、Ｒ３９及びＲ４０は、炭化水素基中のメチレン基の１つ又は２つ以上が、−Ｏ−、−ＣＯ−、−ＣＯＯ−、−ＯＣＯ−、−ＮＲ４２−、−ＮＲ４２ＣＯ−又は−Ｓ−で置換された炭素原子数１〜２０の基であってもよく、
Ｒ４２は、水素原子又は炭素原子数１〜２０の炭化水素基を表し、基中にＲ４２が複数存在する場合、それらは同一であっても異なっていてもよく、
Ｒ３１とＲ３２、Ｒ３３とＲ３４、Ｒ３５とＲ３６、Ｒ３７とＲ３８、及びＲ３９とＲ４０は、それぞれ独立に、互いに連結して、水素原子、窒素原子及び炭素原子からなる炭素原子数２〜１０の環、又は水素原子、酸素原子、窒素原子及び炭素原子からなる炭素原子数２〜１０の環を形成していてもよく、
＊は結合手を表す。）
【発明の効果】
【００１０】
本発明のカルバモイルオキシム化合物は、高い光塩基発生効率を有しており、重合開始剤として用いた場合、従来の光塩基発生剤よりも効率的に塩基を発生させることができるため、低露光量においても重合性化合物を硬化させることができる。特に、エポキシ樹脂又はフェノール樹脂を含有する硬化性樹脂組成物に使用した場合、高い硬化性を示す。
【発明を実施するための形態】
【００１１】
以下、本発明について詳細に説明する。
本発明のカルバモイルオキシム化合物は、上記一般式（Ｉ）で表されるものである。上記一般式（Ｉ）で表されるカルバモイルオキシム化合物には、オキシムの二重結合による幾何異性体が存在するが、これらを区別するものではない。
すなわち、本明細書において、上記一般式（Ｉ）で表されるカルバモイルオキシム化合物、並びに後述する該化合物の好ましい形態である化合物及び例示化合物は、異性体の混合物又はどちらか一方を表しており、示した構造の異性体に限定するものではない。
以下、上記一般式（Ｉ）で表されるカルバモイルオキシム化合物を単に、「一般式（Ｉ）で表される化合物」又は「本発明の化合物」ともいう。
【００１２】
上記一般式（Ｉ）、上記一般式（ＩＩ）、上記一般式（ａ）及び上記一般式（ｂ）におけるハロゲン原子としては、フッ素原子、塩素原子、臭素原子、ヨウ素原子が挙げられる。
【００１３】
上記一般式（Ｉ）、上記一般式（ＩＩ）、上記一般式（ａ）及び上記一般式（ｂ）における炭素原子数１〜２０の炭化水素基としては、炭素原子数１〜２０の脂肪族炭化水素基及び炭素原子数６〜２０の芳香族炭化水素基が挙げられる。
【００１４】
上記炭素原子数１〜２０の脂肪族炭化水素基としては、例えば、メチル基、エチル基、プロピル基、イソプロピル基、ブチル基、イソブチル基、ｓ−ブチル基、ｔ−ブチル基、アミル基、イソアミル基、ｔ−アミル基、ヘキシル基、ヘプチル基、オクチル基、イソオクチル基、２−エチルヘキシル基、ｔ−オクチル基、ノニル基、イソノニル基、デシル基、イソデシル基、ウンデシル基、ドデシル基、テトラデシル基、ヘキサデシル基、オクタデシル基、イコシル基等のアルキル基；シクロペンチル基、シクロヘキシル基等のシクロアルキル基；及びシクロヘキシルメチル基等シクロアルキルアルキル基、並びにこれらの基の炭素−炭素一重結合を、炭素−炭素二重結合又は炭素−炭素三重結合に置換した構造である不飽和脂肪族炭化水素基等が挙げられる。
【００１５】
上記炭素原子数６〜２０の芳香族炭化水素基としては、例えば、フェニル基、トリル基、キシリル基、メシチル基、ベンジル基、ナフチル基、フェナントリル基、ピレニル基及びビフェニル基等が挙げられる。
【００１６】
Ｒ１〜Ｒ１６で表される、炭化水素基中の水素原子の１つ又は２つ以上が、ハロゲン原子、シアノ基、ニトロ基、水酸基、−ＯＲ１７、−ＣＯＯＲ１７、−ＣＯ−Ｒ１７又は−ＳＲ１７で置換された炭素原子数１〜２０の基としては、上記炭素原子数１〜２０の炭化水素基中の水素原子の１つ又は２つ以上がハロゲン原子、シアノ基、ニトロ基、水酸基、−ＯＲ１７、−ＣＯＯＲ１７、−ＣＯ−Ｒ１７又は−ＳＲ１７で置換された構造であり、全体の炭素原子数が１〜２０である基が挙げられる。また、Ｒ１７で表される、炭化水素基中の水素原子の１つ又は２つ以上が、ハロゲン原子、シアノ基、ニトロ基、水酸基で置換された炭素原子数１〜２０の基としては、上記炭素原子数１〜２０の炭化水素基中の水素原子の１つ又は２つ以上がハロゲン原子、シアノ基、ニトロ基、水酸基で置換された構造であり、全体の炭素原子数が１〜２０である基が挙げられる。
【００１７】
Ｒ１〜Ｒ１７で表される、炭化水素基中のメチレン基の１つ又は２つ以上が、−Ｏ−、−ＣＯ−、−ＣＯＯ−、−ＯＣＯ−、−ＮＲ１８−、−ＮＲ１８ＣＯ−又は−Ｓ−で置換された炭素原子数１〜２０の基としては、上記炭素原子数１〜２０の炭化水素基中のメチレン基の１つ又は２つ以上が、−Ｏ−、−ＣＯ−、−ＣＯＯ−、−ＯＣＯ−、−ＮＲ１８−、−ＮＲ１８ＣＯ−又は−Ｓ−で置換された構造であり、全体の炭素原子数が１〜２０である基が挙げられる。
【００１８】
Ｒ２０〜Ｒ２２で表される、炭化水素基中の水素原子の１つ又は２つ以上が、ハロゲン原子、シアノ基、ニトロ基、水酸基、−ＯＲ２３、−ＣＯＯＲ２３、−ＣＯ−Ｒ２３又は−ＳＲ２３で置換された炭素原子数１〜２０の基としては、上記炭素原子数１〜２０の炭化水素基中の水素原子の１つ又は２つ以上がハロゲン原子、シアノ基、ニトロ基、水酸基、−ＯＲ２３、−ＣＯＯＲ２３、−ＣＯ−Ｒ２３又は−ＳＲ２３で置換された構造であり、全体の炭素原子数が１〜２０である基が挙げられる。また、Ｒ２３で表される、炭化水素基中の水素原子の１つ又は２つ以上が、ハロゲン原子、シアノ基、ニトロ基、水酸基で置換された炭素原子数１〜２０の基としては、上記炭素原子数１〜２０の炭化水素基中の水素原子の１つ又は２つ以上がハロゲン原子、シアノ基、ニトロ基、水酸基で置換された構造であり、全体の炭素原子数が１〜２０である基が挙げられる。
【００１９】
Ｒ２０〜Ｒ２３で表される、炭化水素基中のメチレン基の１つ又は２つ以上が、−Ｏ−、−ＣＯ−、−ＣＯＯ−、−ＯＣＯ−、−ＮＲ２４−、−ＮＲ２４ＣＯ−又は−Ｓ−で置換された炭素原子数１〜２０の基としては、上記炭素原子数１〜２０の炭化水素基中のメチレン基の１つ又は２つ以上が、−Ｏ−、−ＣＯ−、−ＣＯＯ−、−ＯＣＯ−、−ＮＲ２４−、−ＮＲ２４ＣＯ−又は−Ｓ−で置換された構造であり、全体の炭素原子数が１〜２０である基が挙げられる。
【００２０】
Ｒ３１〜Ｒ４０で表される、炭化水素基中の水素原子の１つ又は２つ以上が、ハロゲン原子、シアノ基、ニトロ基、水酸基、−ＯＲ４１、−ＣＯＯＲ４１、−ＣＯ−Ｒ４１又は−ＳＲ４１で置換された炭素原子数１〜２０の基としては、上記炭素原子数１〜２０の炭化水素基中の水素原子の１つ又は２つ以上がハロゲン原子、シアノ基、ニトロ基、水酸基、−ＯＲ４１、−ＣＯＯＲ４１、−ＣＯ−Ｒ４１又は−ＳＲ４１で置換された構造であり、全体の炭素原子数が１〜２０である基が挙げられる。
【００２１】
Ｒ３１〜Ｒ４０で表される、炭化水素基中のメチレン基の１つ又は２つ以上が、−Ｏ−、−ＣＯ−、−ＣＯＯ−、−ＯＣＯ−、−ＮＲ４２−、−ＮＲ４２ＣＯ−又は−Ｓ−で置換された炭素原子数１〜２０の基としては、上記炭素原子数１〜２０の炭化水素基中のメチレン基の１つ又は２つ以上が、−Ｏ−、−ＣＯ−、−ＣＯＯ−、−ＯＣＯ−、−ＮＲ４２−、−ＮＲ４２ＣＯ−又は−Ｓ−で置換された構造であり、全体の炭素原子数が１〜２０である基が挙げられる。
【００２２】
上記一般式（Ｉ）における炭素原子数２〜２０の複素環含有基としては、例えば、テトラヒドロフラニル基、ジオキソラニル基、テトラヒドロピラニル基、モルホリル基、フラニル基、チオフェニル基、メチルチオフェニル基、ヘキシルチオフェニル基、ベンゾチオフェニル基、ピロリル基、ピロリジニル基、イミダゾリル基、イミダゾリニル基、イミダゾリジニル基、ピラゾリニル基、ピラゾリジニル基、ピペリジニル基及びピペラジニル基を含有する基などが挙げられる。
【００２３】
また、炭素原子数２〜２０の複素環含有基は、ハロゲン原子、シアノ基、ニトロ基、水酸基、−ＯＲ５０、−ＣＯＯＲ５０、−ＣＯ−Ｒ５０又は−ＳＲ５０等の置換基を有していてもよく、−Ｏ−、−ＣＯ−、−ＣＯＯ−、−ＯＣＯ−、−ＮＲ５１−、−ＮＲ５１ＣＯ−又は−Ｓ−等の構造を含んでいてもよい。
ここで、Ｒ５０及びＲ５１は、それぞれ独立に、水素原子又は炭素原子数１〜２０の炭化水素基を表す。Ｒ５０及びＲ５１で表される炭素原子数１〜２０の炭化水素基は、上記一般式（Ｉ）、上記一般式（ＩＩ）、上記一般式（ａ）及び上記一般式（ｂ）における炭素原子数１〜２０の炭化水素基と同様である。
【００２４】
上記一般式（Ｉ）におけるＲ１とＲ２、Ｒ２とＲ３、Ｒ３とＲ４、Ｒ４とＲ５、Ｒ６とＲ７、Ｒ７とＲ８、Ｒ８とＲ９、Ｒ９とＲ１０、Ｒ１１とＲ１２、Ｒ１２とＲ１３、Ｒ１３とＲ１４、及びＲ１４とＲ１５が互いに連結して形成する、水素原子及び炭素原子からなる炭素原子数３〜１０の環としては、ベンゼン環、シクロヘキセン環、シクロヘキサン環、シクロペンタジエン環、シクロペンタン環等が挙げられる。また、これらの環は置換基を有していてもよく、その場合の置換基としては、上記炭素原子数２〜２０の複素環含有基が有していてもよい置換基が挙げられる。
【００２５】
上記一般式（ＩＩ）、上記一般式（ａ）及び上記一般式（ｂ）におけるＲ２１とＲ２２、Ｒ３１とＲ３２、Ｒ３３とＲ３４、Ｒ３５とＲ３６、Ｒ３７とＲ３８、及びＲ３９とＲ４０が互いに連結して形成する、水素原子、窒素原子及び炭素原子からなる炭素原子数２〜１０の環としては、結合している窒素原子を含めた環として、ピロール環、ピロリジン環、イミダゾール環、イミダゾリジン環、イミダゾリン環、ピラゾール環、ピラゾリジン環、ピペリジン環、ピペラジン環等が挙げられる。これらの環は置換基を有していてもよく、その場合の置換基としては、上記炭素原子数２〜２０の複素環含有基が有していてもよい置換基が挙げられる。
【００２６】
上記一般式（ＩＩ）、上記一般式（ａ）及び上記一般式（ｂ）におけるＲ２１とＲ２２、Ｒ３１とＲ３２、Ｒ３３とＲ３４、Ｒ３５とＲ３６、Ｒ３７とＲ３８、及びＲ３９とＲ４０が互いに連結して形成する、水素原子、酸素原子、窒素原子及び炭素原子からなる炭素原子数２〜１０の環としては、結合している窒素原子を含めた環として、モルホリン環、オキサゾール環、オキサゾリン環、オキサジアゾール環等が挙げられる。これらの環は置換基を有していてもよく、その場合の置換基としては、上記炭素原子数２〜２０の複素環含有基が有していてもよい置換基が挙げられる。
【００２７】
本発明においては、化合物の合成が容易であり、保存安定性が高く、塩基発生効率が高いことから、一般式（Ｉ）中のＲ３、Ｒ８及びＲ１３のうち、１つ以上が上記一般式（ＩＩ）で表される基であることが好ましく、Ｒ３、Ｒ８及びＲ１３のうち、１つが上記一般式（ＩＩ）で表される基であることがより好ましい。
【００２８】
一般式（Ｉ）中のＲ１、Ｒ２、Ｒ３、Ｒ４、Ｒ５、Ｒ６、Ｒ７、Ｒ８、Ｒ９、Ｒ１０、Ｒ１１、Ｒ１２、Ｒ１３、Ｒ１４及びＲ１５のうち、１つ以上が−ＣＯ−Ｒ１６であることが、低露光量で硬化するため好ましい。特に、Ｒ３、Ｒ８及びＲ１３のうち、１つ以上が−ＣＯ−Ｒ１６であることが、化合物の合成が容易となり、保存安定性も高いため好ましい。この場合、Ｒ１６は、炭素原子数６〜２０の芳香族炭化水素基であることが、低露光量で硬化するため好ましく、特に炭素原子数６〜１０のベンゼン環を含有する芳香族炭化水素基が好ましい。
【００２９】
一般式（ＩＩ）中のＸ１が−ＮＲ２１Ｒ２２であり、Ｒ２１とＲ２２が、互いに連結して、水素原子、窒素原子及び炭素原子からなる炭素原子数２〜１０の環又は水素原子、酸素原子、窒素原子及び炭素原子からなる炭素原子数２〜１０の環を形成していることが、塩基発生効率が高いため好ましく、水素原子、窒素原子及び炭素原子からなる炭素原子数２〜６の環又は水素原子、酸素原子、窒素原子及び炭素原子からなる炭素原子数２〜６の環がより好ましい。
特に、Ｒ２１とＲ２２が、互いに連結して、水素原子、窒素原子及び炭素原子からなる炭素原子数２〜６の環を形成していることが好ましく、ピペリジン環又はピロリジン環を形成していることが更に好ましい。
【００３０】
上記一般式（ＩＩ）中のｎが０である化合物は、熱に対する安定性が高いため好ましい。
上記一般式（ＩＩ）中のｎが１である化合物は、低露光量で硬化するため好ましい。
【００３１】
本発明において最も好ましいのは、一般式（Ｉ）中のＲ３が上記一般式（ＩＩ）で表される基であり、一般式（ＩＩ）中のＸ１が−ＮＲ２１Ｒ２２であり、Ｒ２１とＲ２２が互いに連結して水素原子、窒素原子及び炭素原子からなる炭素原子数２〜１０の環を形成しており、Ｒ１３が−ＣＯ−Ｒ１６であり、Ｒ１６が炭素原子数６〜２０の芳香族炭化水素基であり、ｎが０であるカルバモイルオキシム化合物である。
【００３２】
上記一般式（Ｉ）で表されるカルバモイルオキシム化合物の具体例としては、以下の化学式（１）〜（８０）で表される化合物が挙げられる。ただし、本発明は以下の化合物により何ら制限を受けるものではない。
【００３３】
【化４】
2020200272.tif 000005
【００３４】
【化５】
2020200272.tif 000006
【００３５】
【化６】
2020200272.tif 000007
【００３６】
【化７】
2020200272.tif 000008
【００３７】
【化８】
2020200272.tif 000009
【００３８】
【化９】
2020200272.tif 000010
【００３９】
【化１０】
2020200272.tif 000011
【００４０】
【化１１】
2020200272.tif 000012
【００４１】
【化１２】
2020200272.tif 000013
【００４２】
【化１３】
2020200272.tif 000014
【００４３】
上記一般式（Ｉ）で表される本発明のカルバモイルオキシム化合物の製造方法は、特に限定されないが、例えば、一般式（Ｉ）中のＲ３が、一般式（ＩＩ）で表される基であり、Ｘ１が−ＮＲ２１Ｒ２２であり、ｎ＝０の場合、下記反応式１に従って、以下の方法により製造することができる。
すなわち、公知であるケトン化合物と塩酸ヒドロキシルアミンとをピリジン等の塩基の存在下に反応させることにより、オキシム化合物を得る。続いて、オキシム化合物に、クロロギ酸４−ニトロフェニルを反応させ、次いでアミンを反応させることにより、本発明のカルバモイルオキシム化合物が得られる。
【００４４】
【化１４】
2020200272.tif 000015
（式中、Ｒ１〜Ｒ１５、Ｒ２０〜Ｒ２２は、上記一般式（Ｉ）と同じである。）
【００４５】
上記反応式１はＸ１が−ＮＲ２１Ｒ２２の場合を示しているが、使用するアミンを変更することで、Ｘ１が上記一般式（ａ）又は上記一般式（ｂ）で表される基である化合物も製造できる。
また、上記反応式１は、一般式（Ｉ）中のＲ３が、一般式（ＩＩ）で表される基である場合を示しているが、Ｒ３以外の任意の位置にケトン基が導入されたケトン化合物を原料とすることで、Ｒ３以外の位置に一般式（ＩＩ）で表される基が導入された化合物を得ることもできる。
オキシム化合物は、特許第４２２３０７１号公報に記載の方法でも製造できる。
【００４６】
本発明のカルバモイルオキシム化合物は、紫外線等の光照射又は加熱によって効率的に塩基及びラジカルを発生することから、潜在性塩基発生剤及び重合開始剤として有用であり、特に重合開始剤として有用である。
【００４７】
本発明の潜在性塩基発生剤とは、紫外線などの光を照射することにより、効率よく塩基を発生する機能を有した化合物を含有する組成物を意味し、その用途としては、ｐＨ調整剤、塩基を利用した触媒等が挙げられる。
【００４８】
また、本発明のカルバモイルオキシム化合物は、上記重合開始剤の中でも、光照射による塩基及びラジカルの発生効率が高いことから、光塩基発生剤及び光ラジカル重合開始剤として有用であり、塩基発生効率が非常に高いことから、特に光塩基発生剤として有用である。
【００４９】
本発明の重合開始剤は、上記一般式（Ｉ）で表されるカルバモイルオキシム化合物を少なくとも１種含有する。上記一般式（Ｉ）で表されるカルバモイルオキシム化合物と併用することができる重合開始剤としては、特に制限されるものではないが、従来既知の光塩基発生剤及び光ラジカル重合開始剤が挙げられる。
【００５０】
上記重合開始剤中における上記一般式（Ｉ）で表される化合物の含有量は、塩基発生効率が高いことから、好ましくは１〜１００質量％、より好ましくは５０〜１００質量％である。
【００５１】
本発明の重合性組成物は、上記一般式（Ｉ）で表されるカルバモイルオキシム化合物を少なくとも１種含有する重合開始剤（Ａ）、及び重合性化合物（Ｂ）を含有するものである。
重合開始剤（Ａ）の含有量は、重合性化合物（Ｂ）１００質量部に対して、好ましくは１〜２０質量部、より好ましくは１〜１０質量部である。重合開始剤（Ａ）の含有量が、１質量部以上であることで、硬化感度不足による硬化不良を防止しやすいため好ましく、２０質量部以下とすることで、光照射時又は加熱時の揮発物を抑制できるため好ましい。
【００５２】
本発明で用いられる重合性化合物（Ｂ）としては、アニオン重合性官能基を有する化合物、塩基が触媒として作用する反応又は塩基が付加する反応により硬化する化合物、及びラジカル重合性化合物が挙げられ、紫外線等のエネルギー線を照射することにより重合して硬化する感光性樹脂又は硬化温度が低温化する硬化樹脂であることが好ましい。上記アニオン重合性官能基とは、紫外線等の活性エネルギー線によって光塩基発生剤から発生する塩基により重合しうる官能基を意味し、例えば、エポキシ基、エピスルフィド基、環状モノマー（σ−バレロラクトン、ε−カプロラクタム）、マロン酸エステル等が挙げられる。塩基が触媒として作用する反応又は塩基が付加する反応としては、イソシアネートとアルコールによるウレタン結合形成反応、エポキシ樹脂と水酸基を含有する化合物の付加反応、エポキシ樹脂とカルボン酸基を含有する化合物の付加反応、エポキシ樹脂とチオール化合物の付加反応、（メタ）アクリル基のマイケル付加反応、ポリアミック酸の脱水縮合反応、アルコキシシランの加水分解・重縮合反応等が挙げられる。
【００５３】
アニオン重合性官能基を有する化合物としては例えば、エポキシ樹脂、オキセタン樹脂、エピスルフィド樹脂、環状アミド（ラクタム系化合物）、環状エステル（ラクトン系化合物）、環状カーボネート系化合物、マロン酸エステル等が挙げられる。塩基が触媒として作用する反応又は塩基が付加する反応により硬化する化合物としては、例えば、ポリアミド樹脂（脱水環化によるポリイミド化反応）、エポキシ・水酸基系（開環付加反応）、エポキシ・カルボン酸系（開環付加反応）、エポキシ・チオール系（開環付加反応）、エポキシ・酸無水物系（開環重縮合）、シアネートエステル（環化反応）、シアネートエステル・エポキシ系（環化反応）、シアネートエステル（環化反応）、シアネートエステル・マレイミド系（架橋共重合）、オキセタン・水酸基系（開環付加反応）、オキセタン・カルボン酸系（開環付加反応）、オキセタン・チオール系（開環付加反応）、オキセタン・酸無水物系（開環重縮合）、エピスルフィド・水酸基系（開環付加反応）、エピスルフィド・カルボン酸系（開環付加反応）、エピスルフィド・チオール系（開環付加反応）、エピスルフィド・酸無水物系（開環重縮合）アクリル・チオール系（マイケル付加反応）、メタクリル・チオール系（マイケル付加反応）、アクリル・アミン系（マイケル付加反応）、メタクリル・アミン系（マイケル付加反応）、カルボン酸・水酸基系（ポリエステル化反応）、カルボン酸・アミン系（ポリアミド化反応）、イソシアネート・水酸基系（ポリウレタン化反応）、アルコキシシラン系（加水分解・重縮合）等が挙げられる。ラジカルにより重合する化合物としては、エチレン性不飽和化合物が挙げられる。反応性が高いことからラジカル重合する化合物を使用することが好ましい。これらの樹脂は単独で用いてもよく、２種以上を併用してもよい。好ましい組合せとして、速やかに反応が進行することや接着性が良好であるという点から、エポキシ樹脂とフェノール樹脂の組合せ、低温硬化性に優れることから、エポキシ樹脂とチオール化合物の組合せ、反応性が高いことからエチレン性不飽和化合物とチオール化合物の組合せが挙げられる。
【００５４】
上記エポキシ樹脂としては、例えば、ハイドロキノン、レゾルシン、ピロカテコール、フロログルクシノール等の単核多価フェノール化合物のポリグリシジルエーテル化合物；ジヒドロキシナフタレン、ビフェノール、メチレンビスフェノール（ビスフェノールＦ）、メチレンビス（オルトクレゾール）、エチリデンビスフェノール、イソプロピリデンビスフェノール（ビスフェノールＡ）、４，４’−ジヒドロキシベンゾフェノン、イソプロピリデンビス（オルトクレゾール）、テトラブロモビスフェノールＡ、１，３−ビス（４−ヒドロキシクミルベンゼン）、１，４−ビス（４−ヒドロキシクミルベンゼン）、１，１，３−トリス（４−ヒドロキシフェニル）ブタン、１，１，２，２−テトラ（４−ヒドロキシフェニル）エタン、チオビスフェノール、スルホビスフェノール、オキシビスフェノール、フェノールノボラック、オルソクレゾールノボラック、エチルフェノールノボラック、ブチルフェノールノボラック、オクチルフェノールノボラック、レゾルシンノボラック、テルペンフェノール等の多核多価フェノール化合物のポリグリシジルエーテル化合物；エチレングリコール、プロピレングリコール、ブチレングリコール、ヘキサンジオール、ポリグリコール、チオジグリコール、グリセリン、トリメチロールプロパン、ペンタエリスリトール、ソルビトール、ビスフェノールＡ−エチレンオキシド付加物等の多価アルコール類のポリグリシジルエーテル；マレイン酸、フマル酸、イタコン酸、コハク酸、グルタル酸、スベリン酸、アジピン酸、アゼライン酸、セバシン酸、ダイマー酸、トリマー酸、フタル酸、イソフタル酸、テレフタル酸、トリメリット酸、トリメシン酸、ピロメリット酸、テトラヒドロフタル酸、ヘキサヒドロフタル酸、エンドメチレンテトラヒドロフタル酸等の脂肪族、芳香族又は脂環族多塩基酸のグリシジルエステル類、及びグリシジルメタクリレートの単独重合体又は共重合体；Ｎ，Ｎ−ジグリシジルアニリン、ビス（４−（Ｎ−メチル−Ｎ−グリシジルアミノ）フェニル）メタン、ジグリシジルオルトトルイジン等のグリシジルアミノ基を有するエポキシ化合物；ビニルシクロヘキセンジエポキシド、ジシクロペンタンジエンジエポキサイド、３，４−エポキシシクロヘキシルメチル−３，４−エポキシシクロヘキサンカルボキシレート、３，４−エポキシ−６−メチルシクロヘキシルメチル−６−メチルシクロヘキサンカルボキシレート、ビス（３，４−エポキシ−６−メチルシクロヘキシルメチル）アジペート等の環状オレフィン化合物のエポキシ化物；エポキシ化ポリブタジエン、エポキシ化アクリロニトリル−ブタジエン共重合物、エポキシ化スチレン−ブタジエン共重合物等のエポキシ化共役ジエン重合体、トリグリシジルイソシアヌレート等の複素環化合物が挙げられる。また、これらのエポキシ樹脂は末端イソシアネートのプレポリマーによって内部架橋されたもの或いは多価の活性水素化合物（多価フェノール、ポリアミン、カルボニル基含有化合物、ポリリン酸エステル等）で高分子量化したものでもよい。
上記エポキシ樹脂の中では、硬化性に優れる点から、グリシジル基を有するものが好ましく、２官能以上のグリシジル基を有するものがより好ましい。
【００５５】
上記フェノール樹脂としては、１分子中に２個以上のヒドロキシ基を有するフェノール樹脂が好ましく、一般に公知のものを用いることができる。フェノール樹脂としては、例えば、ビスフェノールＡ型フェノール樹脂、ビスフェノールＥ型フェノール樹脂、ビスフェノールＦ型フェノール樹脂、ビスフェノールＳ型フェノール樹脂、フェノールノボラック樹脂、ビスフェノールＡノボラック型フェノール樹脂、グリシジルエステル型フェノール樹脂、アラルキルノボラック型フェノール樹脂、ビフェニルアラルキル型フェノール樹脂、クレゾールノボラック型フェノール樹脂、多官能フェノール樹脂、ナフトール樹脂、ナフトールノボラック樹脂、多官能ナフトール樹脂、アントラセン型フェノール樹脂、ナフタレン骨格変性ノボラック型フェノール樹脂、フェノールアラルキル型フェノール樹脂、ナフトールアラルキル型フェノール樹脂、ジシクロペンタジエン型フェノール樹脂、ビフェニル型フェノール樹脂、脂環式フェノール樹脂、ポリオール型フェノール樹脂、リン含有フェノール樹脂、重合性不飽和炭化水素基含有フェノール樹脂及び、水酸基含有シリコーン樹脂類が挙げられるが、特に制限されるものではない。これらのフェノール樹脂は、１種を単独で又は２種以上を組み合わせて用いることができる。
【００５６】
上記チオール化合物は特に制限されず、すべてのチオール化合物を包含するが、１分子中に２個以上のチオール基を有するものが好ましい。
チオール化合物の好ましい具体例としては、ビス（２−メルカプトエチル）スルフィド、２，５−ジメルカプトメチル−１，４−ジチアン、１，３−ビス（メルカプトメチル）ベンゼン、１，４−ビス（メルカプトメチル）ベンゼン、４−メルカプトメチル−１，８−ジメルカプト−３，６−ジチアオクタン、４，８−ジメルカプトメチル−１，１１−ジメルカプト−３，６，９−トリチアウンデカン、４，７−ジメルカプトメチル−１，１１−ジメルカプト−３，６，９−トリチアウンデカン、５，７−ジメルカプトメチル−１，１１−ジメルカプト−３，６，９−トリチアウンデカン、１，２，６，７−テトラメルカプト−４−チアヘプタン、ペンタエリスリチオール、１，１，３，３−テトラキス（メルカプトメチルチオ）プロパン、ペンタエリスリトールテトラキスメルカプトプロピオネート、ペンタエリスリトールテトラキスチオグリコレート、トリメチロールプロパントリスチオグリコレート、及びトリメチロールプロパントリスメルカプトプロピオネートであり、より好ましくは、１，２，６，７−テトラメルカプト−４−チアヘプタン、ペンタエリスリチオール、ビス（２−メルカプトエチル）スルフィド、２，５−ビス（２−メルカプトメチル）−１，４−ジチアン、４−メルカプトメチル−１，８−ジメルカプト−３，６−ジチアオクタン、１，３−ビス（メルカプトメチル）ベンゼン、ペンタエリスリトールテトラキスメルカプトプロピオネート、及びペンタエリスリトールテトラキスチオグリコレートが挙げられる。
特に好ましい化合物は、１，２，６，７−テトラメルカプト−４−チアヘプタン、ペンタエリスリチオール、ビス（２−メルカプトエチル）スルフィド、２，５−ジメルカプトメチル−１，４−ジチアン、及び４−メルカプトメチル−１，８−ジメルカプト−３，６−ジチアオクタンである。
チオール化合物は１種を単独で又は２種以上を組み合わせて用いることができる。
【００５７】
上記ポリアミド樹脂としては、酸二無水物として、エチレンテトラカルボン酸二無水物、１，２，３，４−ベンゼンテトラカルボン酸二無水物、１，２，３，４−シクロヘキサンテトラカルボン酸二無水物、２，２’，３，３’−ベンゾフェノンテトラカルボン酸二無水物、２，２，３，３−ビフェニルテトラカルボン酸無水物、１，４，５，８−ナフタレンテトラカルボン酸二無水物等を、ジアミンとして、（ｏ−、ｍ−若しくはｐ−）フェニレンジアミン、（３，３’−若しくは４，４’−）ジアミノジフェニルエーテル、ジアミノベンゾフェノンノン、（３，３’−若しくは４，４’−）ジアミノジフェニルメタン等を原料とする樹脂が挙げられる。
【００５８】
上記ポリウレタン樹脂としては、トリレンジイソシアネート、ヘキサメチレンジイソシアネート、ジフェニルメタンジイソシアネート、イソホロンジイソシアネート等の多官能イソシアネートと、ポリエーテルポリオール、ポリエステルポリオール、ポリカーボネートポリオール等のポリオール（多官能アルコール）とを原料とする樹脂等が挙げられる。
また、上記ナイロン樹脂としては、ε−カプロラクタム、ラウリルラクタム等の環状モノマーを原料とした樹脂等が挙げられる。
また、上記ポリエステル樹脂としては、δ−バレロラクトン、β―プロピオラクトン等の環状モノマーを原料とした樹脂等が挙げられる。
【００５９】
上記エチレン性不飽和化合物としては、例えば、エチレン、プロピレン、ブチレン、イソブチレン、塩化ビニル、塩化ビニリデン、フッ化ビニリデン、テトラフルオロエチレン等の不飽和脂肪族炭化水素；（メタ）アクリル酸、α―クロルアクリル酸、イタコン酸、マレイン酸、シトラコン酸、フマル酸、ハイミック酸、クロトン酸、イソクロトン酸、ビニル酢酸、アリル酢酸、桂皮酸、ソルビン酸、メサコン酸、コハク酸モノ［２−（メタ）アクリロイロキシエチル］、フタル酸モノ［２−（メタ）アクリロイロキシエチル］、ω−カルボキシポリカプロラクトンモノ（メタ）アクリレート等の両末端にカルボキシ基と水酸基とを有するポリマーのモノ（メタ）アクリレート；ヒドロキシエチル（メタ）アクリレート・マレート、ヒドロキシプロピル（メタ）アクリレート・マレート、ジシクロペンタジエン・マレート或いは１個のカルボキシル基と２個以上の（メタ）アクリロイル基とを有する多官能（メタ）アクリレート等の不飽和多塩基酸；（メタ）アクリル酸−２−ヒドロキシエチル、（メタ）アクリル酸−２−ヒドロキシプロピル、（メタ）アクリル酸グリシジル、下記アクリル化合物Ｎｏ．１〜Ｎｏ．４、（メタ）アクリル酸メチル、（メタ）アクリル酸ブチル、（メタ）アクリル酸イソブチル、（メタ）アクリル酸−ｔ−ブチル、（メタ）アクリル酸シクロヘキシル、（メタ）アクリル酸ｎ−オクチル、（メタ）アクリル酸イソオクチル、（メタ）アクリル酸イソノニル、（メタ）アクリル酸ステアリル、（メタ）アクリル酸ラウリル、（メタ）アクリル酸メトキシエチル、（メタ）アクリル酸ジメチルアミノメチル、（メタ）アクリル酸ジメチルアミノエチル、（メタ）アクリル酸アミノプロピル、（メタ）アクリル酸ジメチルアミノプロピル、（メタ）アクリル酸エトキシエチル、（メタ）アクリル酸ポリ（エトキシ）エチル、（メタ）アクリル酸ブトキシエトキシエチル、（メタ）アクリル酸エチルヘキシル、（メタ）アクリル酸フェノキシエチル、（メタ）アクリル酸テトラヒドロフリル、（メタ）アクリル酸ビニル、（メタ）アクリル酸アリル、（メタ）アクリル酸ベンジル、エチレングリコールジ（メタ）アクリレート、ジエチレングリコールジ（メタ）アクリレート、トリエチレングリコールジ（メタ）アクリレート、ポリエチレングリコールジ（メタ）アクリレート、プロピレングリコールジ（メタ）アクリレート、１，４−ブタンジオールジ（メタ）アクリレート、１，６−ヘキサンジオールジ（メタ）アクリレート、トリメチロールエタントリ（メタ）アクリレート、トリメチロールプロパントリ（メタ）アクリレート、ジペンタエリスリトールヘキサ（メタ）アクリレート、ジペンタエリスリトールペンタ（メタ）アクリレート、ペンタエリスリトールテトラ（メタ）アクリレート、ペンタエリスリトールトリ（メタ）アクリレート、トリシクロデカンジメチロールジ（メタ）アクリレート、トリ［（メタ）アクリロイルエチル］イソシアヌレート、ポリエステル（メタ）アクリレートオリゴマー等の不飽和一塩基酸及び多価アルコール又は多価フェノールのエステル；（メタ）アクリル酸亜鉛、（メタ）アクリル酸マグネシウム等の不飽和多塩基酸の金属塩；マレイン酸無水物、イタコン酸��水物、シトラコン酸無水物、メチルテトラヒドロ無水フタル酸、テトラヒドロ無水フタル酸、トリアルキルテトラヒドロ無水フタル酸、５−（２，５−ジオキソテトラヒドロフリル）−３−メチル−３−シクロヘキセン−１，２−ジカルボン酸無水物、トリアルキルテトラヒドロ無水フタル酸−無水マレイン酸付加物、ドデセニル無水コハク酸、無水メチルハイミック酸等の不飽和多塩基酸の酸無水物；（メタ）アクリルアミド、メチレンビス−（メタ）アクリルアミド、ジエチレントリアミントリス（メタ）アクリルアミド、キシリレンビス（メタ）アクリルアミド、α−クロロアクリルアミド、Ｎ−２−ヒドロキシエチル（メタ）アクリルアミド等の不飽和一塩基酸及び多価アミンのアミド；アクロレイン等の不飽和アルデヒド；（メタ）アクリロニトリル、α−クロロアクリロニトリル、シアン化ビニリデン、シアン化アリル等の不飽和ニトリル；スチレン、４−メチルスチレン、４−エチルスチレン、４−メトキシスチレン、４−ヒドロキシスチレン、４−クロロスチレン、ジビニルベンゼン、ビニルトルエン、ビニル安息香酸、ビニルフェノール、ビニルスルホン酸、４−ビニルベンゼンスルホン酸、ビニルベンジルメチルエーテル、ビニルベンジルグリシジルエーテル等の不飽和芳香族化合物；メチルビニルケトン等の不飽和ケトン；ビニルアミン、アリルアミン、Ｎ−ビニルピロリドン、ビニルピペリジン等の不飽和アミン化合物；アリルアルコール、クロチルアルコール等のビニルアルコール；ビニルメチルエーテル、ビニルエチルエーテル、ｎ−ブチルビニルエーテル、イソブチルビニルエーテル、アリルグリシジルエーテル等のビニルエーテル；マレイミド、Ｎ−フェニルマレイミド、Ｎ−シクロヘキシルマレイミド等の不飽和イミド類；インデン、１−メチルインデン等のインデン類；１，３−ブタジエン、イソプレン、クロロプレン等の脂肪族共役ジエン類；ポリスチレン、ポリメチル（メタ）アクリレート、ポリ−ｎ−ブチル（メタ）アクリレート、ポリシロキサン等の重合体分子鎖の末端にモノ（メタ）アクリロイル基を有するマクロモノマー類；ビニルクロリド、ビニリデンクロリド、ジビニルスクシナート、ジアリルフタラート、トリアリルホスファート、トリアリルイソシアヌラート、ビニルチオエーテル、ビニルイミダゾール、ビニルオキサゾリン、ビニルカルバゾール、ビニルピロリドン、ビニルピリジン、水酸基含有ビニルモノマー及びポリイソシアネート化合物のビニルウレタン化合物、水酸基含有ビニルモノマー及びポリエポキシ化合物のビニルエポキシ化合物が挙げられる。
エチレン性不飽和化合物は、単独で又は２種以上を混合して使用することができる。
【００６０】
【化１５】
2020200272.tif 000016
【００６１】
【化１６】
2020200272.tif 000017
【００６２】
【化１７】
2020200272.tif 000018
【００６３】
【化１８】
2020200272.tif 000019
【００６４】
上記エチレン性不飽和化合物としては、市販品を用いることもでき、例えば、カヤラッドＤＰＨＡ、ＤＰＥＡ−１２、ＰＥＧ４００ＤＡ、ＴＨＥ−３３０、ＲＰ−１０４０、ＮＰＧＤＡ、ＰＥＴ３０、Ｒ−６８４（以上、日本化薬製）；アロニックスＭ−２１５、Ｍ−３５０（以上、東亞合成製）；ＮＫエステルＡ−ＤＰＨ、Ａ−ＴＭＰＴ、Ａ−ＤＣＰ、Ａ−ＨＤ−Ｎ、ＴＭＰＴ、ＤＣＰ、ＮＰＧ及びＨＤ−Ｎ（以上、新中村化学工業製）；ＳＰＣ−１０００、ＳＰＣ−３０００（以上、昭和電工製）；等が挙げられる。
【００６５】
重合性組成物（Ｂ）の含有量は、その使用目的に応じて適した量であればよいが、硬化不良を防ぐため、重合性組成物中の固形分（溶剤以外の全成分）の内、５０質量部以上となるように含有させることが好ましく、６０質量部以上がより好ましく、７０質量部以上が特に好ましい。
【００６６】
本発明の重合性組成物には、任意成分として、無機化合物、色材、潜在性エポキシ硬化剤、連鎖移動剤、増感剤、溶剤等の添加剤を用いることができる。
【００６７】
上記無機化合物としては、例えば、酸化ニッケル、酸化鉄、酸化イリジウム、酸化チタン、酸化亜鉛、酸化マグネシウム、酸化カルシウム、酸化カリウム、シリカ、アルミナ等の金属酸化物；層状粘土鉱物、ミロリブルー、炭酸カルシウム、炭酸マグネシウム、コバルト系、マンガン系、ガラス粉末（特にガラスフリット）、マイカ、タルク、カオリン、フェロシアン化物、各種金属硫酸塩、硫化物、セレン化物、アルミニウムシリケート、カルシウムシリケート、水酸化アルミニウム、白金、金、銀、銅等が挙げられる。これらの無機化合物は、例えば、充填剤、反射防止剤、導電材、安定剤、難燃剤、機械的強度向上剤、特殊波長吸収剤、発インク剤等として用いられる。
【００６８】
上記色材としては、顔料、染料、天然色素等が挙げられる。これらの色材は、単独で又は２種以上を混合して用いることができる。
【００６９】
上記顔料としては、例えば、ニトロソ化合物；ニトロ化合物；アゾ化合物；ジアゾ化合物；キサンテン化合物；キノリン化合物；アントラキノン化合物；クマリン化合物；フタロシアニン化合物；イソインドリノン化合物；イソインドリン化合物；キナクリドン化合物；アンタンスロン化合物；ペリノン化合物；ペリレン化合物；ジケトピロロピロール化合物；チオインジゴ化合物；ジオキサジン化合物；トリフェニルメタン化合物；キノフタロン化合物；ナフタレンテトラカルボン酸；アゾ染料、シアニン染料の金属錯体化合物；レーキ顔料；ファーネス法、チャンネル法又はサーマル法によって得られるカーボンブラック、或いはアセチレンブラック、ケッチェンブラック又はランプブラック等のカーボンブラック；上記カーボンブラックをエポキシ樹脂で調整又は被覆したもの、上記カーボンブラックを予め溶媒中に樹脂で分散処理し、２０〜２００ｍｇ／ｇの樹脂を吸着させたもの、上記カーボンブラックを酸性又はアルカリ性表面処理したもの、平均粒径が８ｎｍ以上でＤＢＰ吸油量が９０ｍｌ／１００ｇ以下のカーボンブラック、９５０℃における揮発分中のＣＯ及びＣＯ２から算出した全酸素量が、表面積１００ｍ２当たり９ｍｇ以上であるカーボンブラック；黒鉛、黒鉛化カーボンブラック、活性炭、炭素繊維、カーボンナノチューブ、カーボンマイクロコイル、カーボンナノホーン、カーボンエアロゲル、フラーレン；アニリンブラック、ピグメントブラック７、チタンブラック；酸化クロム緑、ミロリブルー、コバルト緑、コバルト青、マンガン系、フェロシアン化物、リン酸塩群青、紺青、ウルトラマリン、セルリアンブルー、ピリジアン、エメラルドグリーン、硫酸鉛、黄色鉛、亜鉛黄、べんがら（赤色酸化鉄(III)）、カドミウム赤、合成鉄黒、アンバー等の有機又は無機顔料を用いることができる。これらの顔料は単独で、或いは複数を混合して用いることができる。
【００７０】
上記顔料としては、市販の顔料を用いることもでき、例えば、ピグメントレッド１、２、３、９、１０、１４、１７、２２、２３、３１、３８、４１、４８、４９、８８、９０、９７、１１２、１１９、１２２、１２３、１４４、１４９、１６６、１６８、１６９、１７０、１７１、１７７、１７９、１８０、１８４、１８５、１９２、２００、２０２、２０９、２１５、２１６、２１７、２２０、２２３、２２４、２２６、２２７、２２８、２４０、２５４；ピグメントオレンジ１３、３１、３４、３６、３８、４３、４６、４８、４９、５１、５２、５５、５９、６０、６１、６２、６４、６５、７１；ピグメントイエロー１、３、１２、１３、１４、１６、１７、２０、２４、５５、６０、７３、８１、８３、８６、９３、９５、９７、９８、１００、１０９、１１０、１１３、１１４、１１７、１２０、１２５、１２６、１２７、１２９、１３７、１３８、１３９、１４７、１４８、１５０、１５１、１５２、１５３、１５４、１６６、１６８、１７５、１８０、１８５；ピグメントグリ−ン７、１０、３６；ピグメントブルー１５、１５：１、１５：２、１５：３、１５：４、１５：５、１５：６、２２、２４、５６、６０、６１、６２、６４；ピグメントバイオレット１、１９、２３、２７、２９、３０、３２、３７、４０、５０等が挙げられる。
【００７１】
上記染料としては、アゾ染料、アントラキノン染料、インジゴイド染料、トリアリールメタン染料、キサンテン染料、アリザリン染料、アクリジン染料スチルベン染料、チアゾール染料、ナフトール染料、キノリン染料、ニトロ染料、インダミン染料、オキサジン染料、フタロシアニン染料、シアニン染料等の染料等が挙げられ、これらは複数を混合して用いてもよい。
【００７２】
上記潜在性エポキシ硬化剤としては、例えば、ジシアンジアミド、変性ポリアミン、ヒドラジド類、４，４'−ジアミノジフェニルスルホン、三フッ化ホウ素アミン錯塩、イミダゾール類、グアナミン類、イミダゾール類、ウレア類及びメラミン等が挙げられる。
【００７３】
上記連鎖移動剤又は増感剤としては、一般的に硫黄原子含有化合物が用いられる。例えばチオグリコール酸、チオリンゴ酸、チオサリチル酸、２−メルカプトプロピオン酸、３−メルカプトプロピオン酸、３−メルカプト酪酸、Ｎ−（２−メルカプトプロピオニル）グリシン、２−メルカプトニコチン酸、３−［Ｎ−（２−メルカプトエチル）カルバモイル］プロピオン酸、３−［Ｎ−（２−メルカプトエチル）アミノ］プロピオン酸、Ｎ−（３−メルカプトプロピオニル）アラニン、２−メルカプトエタンスルホン酸、３−メルカプトプロパンスルホン酸、４−メルカプトブタンスルホン酸、ドデシル（４−メチルチオ）フェニルエーテル、２−メルカプトエタノール、３−メルカプト−１，２−プロパンジオール、１−メルカプト−２−プロパノール、３−メルカプト−２−ブタノール、メルカプトフェノール、２−メルカプトエチルアミン、２−メルカプトイミダゾール、２−メルカプトベンゾイミダゾール、２−メルカプト−３−ピリジノール、２−メルカプトベンゾチアゾール、メルカプト酢酸、トリメチロールプロパントリス（３−メルカプトプロピオネート）、ペンタエリスリトールテトラキス（３−メルカプトプロピオネート）等のメルカプト化合物、該メルカプト化合物を酸化して得られるジスルフィド化合物、ヨード酢酸、ヨードプロピオン酸、２−ヨードエタノール、２−ヨードエタンスルホン酸、３−ヨードプロパンスルホン酸等のヨード化アルキル化合物、トリメチロールプロパントリス（３−メルカプトイソブチレート）、ブタンジオールビス（３−メルカプトイソブチレート）、ヘキサンジチオール、デカンジチオール、１，４−ジメチルメルカプトベンゼン、ブタンジオールビスチオプロピオネート、ブタンジオールビスチオグリコレート、エチレングリコールビスチオグリコレート、トリメチロールプロパントリスチオグリコレート、ブタンジオールビスチオプロピオネート、トリメチロールプロパントリスチオプロピオネート、トリメチロールプロパントリスチオグリコレート、ペンタエリスリトールテトラキスチオプロピオネート、ペンタエリスリトールテトラキスチオグリコレート、トリスヒドロキシエチルトリスチオプロピオネート、ジエチルチオキサントン、ジイソプロピルチオキサントン、下記化合物Ｎｏ．Ｃ１、トリメルカプトプロピオン酸トリス（２−ヒドロキシエチル）イソシアヌレート等の脂肪族多官能チオール化合物、昭和電工社製カレンズＭＴ  ＢＤ１、ＰＥ１、ＮＲ１等が挙げられる。
【００７４】
【化１９】
2020200272.tif 000020
【００７５】
上記溶剤としては、通常、前記の各成分（重合開始剤（Ａ）及び重合性化合物（Ｂ）等）を溶解又は分散しえる溶剤、例えば、メチルエチルケトン、メチルアミルケトン、ジエチルケトン、アセトン、メチルイソプロピルケトン、メチルイソブチルケトン、シクロヘキサノン、２−ヘプタノン等のケトン類；エチルエーテル、ジオキサン、テトラヒドロフラン、１，２−ジメトキシエタン、１，２−ジエトキシエタン、ジプロピレングリコールジメチルエーテル等のエーテル系溶剤；酢酸メチル、酢酸エチル、酢酸−ｎ−プロピル、酢酸イソプロピル、酢酸ｎ−ブチル、酢酸シクロヘキシル、乳酸エチル、コハク酸ジメチル、テキサノール等のエステル系溶剤；エチレングリコールモノメチルエーテル、エチレングリコールモノエチルエーテル等のセロソルブ系溶剤；メタノール、エタノール、イソ−又はｎ−プロパノール、イソ−又はｎ−ブタノール、アミルアルコール等のアルコール系溶剤；エチレングリコールモノメチルアセテート、エチレングリコールモノエチルアセテート、プロピレングリコール−１−モノメチルエーテル−２−アセテート、ジプロピレングリコールモノメチルエーテルアセテート、３−メトキシブチルアセテート、エトキシエチルプロピオネート等のエーテルエステル系溶剤；ベンゼン、トルエン、キシレン等のＢＴＸ系溶剤；ヘキサン、ヘプタン、オクタン、シクロヘキサン等の脂肪族炭化水素系溶剤；テレピン油、Ｄ−リモネン、ピネン等のテルペン系炭化水素油；ミネラルスピリット、スワゾール＃３１０（コスモ松山石油（株））、ソルベッソ＃１００（エクソン化学（株））等のパラフィン系溶剤；四塩化炭素、クロロホルム、トリクロロエチレン、塩化メチレン、１，２−ジクロロエタン等のハロゲン化脂肪族炭化水素系溶剤；クロロベンゼン等のハロゲン化芳香族炭化水素系溶剤；カルビトール系溶剤；アニリン；トリエチルアミン；ピリジン；酢酸；アセトニトリル；二硫化炭素；Ｎ，Ｎ−ジメチルホルムアミド；Ｎ，Ｎ−ジメチルアセトアミド；Ｎ−メチルピロリドン；ジメチルスルホキシド；水等を用いることができ、これらの溶剤は１種で又は２種以上の混合溶剤として使用することができる。
これらの中でも、アルカリ現像性、パターニング性、製膜性、溶解性の点から、ケトン類又はエーテルエステル系溶剤、特に、プロピレングリコール−１−モノメチルエーテル−２−アセテート（以下、「ＰＧＭＥＡ」ともいう。）又はシクロヘキサノンが好ましく用いられる。
本発明の重合性組成物において、溶剤の含有量は、特に制限されず、各成分が均一に分散又は溶解され、また本発明の重合性組成物が各用途に適した液状ないしペースト状を呈する量であればよいが、通常、本発明の重合性組成物中の固形分（溶剤以外の全成分）の量が１０〜９０質量％となる範囲で溶剤を含有させることが好ましい。
【００７６】
また、本発明の重合性組成物は、有機重合体を用いることによって、硬化物の特性を改善することもできる。該有機重合体としては、例えば、ポリスチレン、ポリメチルメタクリレート、メチルメタクリレート−エチルアクリレート共重合体、ポリ（メタ）アクリル酸、スチレン−（メタ）アクリル酸共重合体、（メタ）アクリル酸−メチルメタクリレート共重合体、エチレン−塩化ビニル共重合体、エチレン−ビニル共重合体、ポリ塩化ビニル樹脂、ＡＢＳ樹脂、ナイロン６、ナイロン６６、ナイロン１２、ウレタン樹脂、ポリカーボネートポリビニルブチラール、セルロースエステル、ポリアクリルアミド、飽和ポリエステル、フェノール樹脂、フェノキシ樹脂等が挙げられる。
上記有機重合体を使用する場合、その含有量は、重合性化合物（Ｂ）１００質量部に対して、好ましくは１０〜５００質量部である。
【００７７】
本発明の重合性組成物には、更に、界面活性剤、シランカップリング剤、メラミン化合物等を併用することができる。
【００７８】
上記界面活性剤としては、パーフルオロアルキルリン酸エステル、パーフルオロアルキルカルボン酸塩等のフッ素系界面活性剤；高級脂肪酸アルカリ塩、アルキルスルホン酸塩、アルキル硫酸塩等のアニオン系界面活性剤；高級アミンハロゲン酸塩、第四級アンモニウム塩等のカチオン系界面活性剤；ポリエチレングリコールアルキルエーテル、ポリエチレングリコール脂肪酸エステル、ソルビタン脂肪酸エステル、脂肪酸モノグリセリド等の非イオン界面活性剤；両性界面活性剤；シリコーン系界面活性剤等の界面活性剤を用いることができ、これらは組み合わせて用いてもよい。
【００７９】
上記シランカップリング剤としては、例えば信越化学社製シランカップリング剤を用いることができ、その中でも、ＫＢＥ−９００７、ＫＢＭ−５０２、ＫＢＥ−４０３等の、イソシアネート基、メタクリロイル基又はエポキシ基を有するシランカップリング剤が好適に用いられる。
【００８０】
上記メラミン化合物としては、（ポリ）メチロールメラミン、（ポリ）メチロールグリコールウリル、（ポリ）メチロールベンゾグアナミン、（ポリ）メチロールウレア等の窒素化合物中の活性メチロール基（ＣＨ２ＯＨ基）の全部又は一部（少なくとも２つ）がアルキルエーテル化された化合物等を挙げることができる。
ここで、アルキルエーテルを構成するアルキル基としては、メチル基、エチル基又はブチル基が挙げられ、互いに同一であってもよいし、異なっていてもよい。また、アルキルエーテル化されていないメチロール基は、一分子中で自己縮合していてもよく、二分子間で縮合して、その結果オリゴマー成分が形成されていてもよい。
具体的には、ヘキサメトキシメチルメラミン、ヘキサブトキシメチルメラミン、テトラメトキシメチルグリコールウリル、テトラブトキシメチルグリコールウリル等を用いることができる。
これらの中でも、溶剤への溶解性、重合性組成物から結晶析出しにくいという点から、ヘキサメトキシメチルメラミン、ヘキサブトキシメチルメラミン等のアルキルエーテル化されたメラミンが好ましい。
【００８１】
本発明の重合性組成物において、重合開始剤（Ａ）及び重合性化合物（Ｂ）以外の任意成分（但し、無機化合物、色材、及び溶剤は除く）の含有量は、その使用目的に応じて適宜選択され特に制限されないが、好ましくは、重合性化合物（Ｂ）１００質量部に対して合計で５０質量部以下とする。
【００８２】
本発明の重合性組成物は、エネルギー線を照射して硬化物とすることができる。該硬化物は、用途に応じた適宜な形状として形成される。例えば膜状の硬化物を形成する場合には、本発明の重合性組成物は、スピンコーター、ロールコーター、バーコーター、ダイコーター、カーテンコーター、各種の印刷、浸漬等の公知の手段で、ソーダガラス、石英ガラス、半導体基板、金属、紙、プラスチック等の支持基体上に適用することができる。また、一旦フィルム等の支持基体上に施した後、他の支持基体上に転写することもでき、その適用方法に制限はない。
【００８３】
本発明の重合性組成物を硬化させる際に用いられるエネルギー線の光源としては、超高圧水銀ランプ、高圧水銀ランプ、中圧水銀ランプ、低圧水銀ランプ、水銀蒸気アーク灯、キセノンアーク灯、カーボンアーク灯、メタルハライドランプ、蛍光灯、タングステンランプ、エキシマーランプ、殺菌灯、発光ダイオード、ＣＲＴ光源等から得られる２０００オングストローム〜７０００オングストロームの波長を有する電磁波エネルギーや電子線、Ｘ線、放射線等の高エネルギー線を利用することができるが、好ましくは、波長３００〜４５０ｎｍの光を発光する超高圧水銀ランプ、水銀蒸気アーク灯、カーボンアーク灯、キセノンアーク灯等が用いられる。
【００８４】
更に、露光光源にレーザー光を用いることにより、マスクを用いずに、コンピューター等のデジタル情報から直接画像を形成するレーザー直接描画法が、生産性のみならず、解像性や位置精度等の向上も図れることから有用であり、そのレーザー光としては、３４０〜４３０ｎｍの波長の光が好適に使用されるが、エキシマーレーザー、窒素レーザー、アルゴンイオンレーザー、ヘリウムカドミウムレーザー、ヘリウムネオンレーザー、クリプトンイオンレーザー、各種半導体レーザー及びＹＡＧレーザー等の可視から赤外領域の光を発するものも用いることができる。これらのレーザー光を使用する場合には、好ましくは、可視から赤外の当該領域を吸収する増感色素が加えられる。
【００８５】
また、本発明の重合性組成物の硬化には、上記エネルギー線の照射後、加熱することが通常必要であり、４０〜１５０℃程度の加熱が硬化率の点で好ましい。
【００８６】
本発明の重合性組成物は、光硬化性塗料又はワニス；光硬化性接着剤；金属用コーティング剤；プリント基板；カラーテレビ、ＰＣモニタ、携帯情報端末、デジタルカメラ等のカラー表示の液晶表示素子におけるカラーフィルタ；ＣＣＤイメージセンサのカラーフィルタ；プラズマ表示パネル用の電極材料；粉末コーティング；印刷インク；印刷版；接着剤；歯科用組成物；ゲルコート；電子工学用のフォトレジスト；電気メッキレジスト；エッチングレジスト；ドライフィルム；はんだレジスト；種々の表示用途用のカラーフィルタを製造するための或いはプラズマ表示パネル、電気発光表示装置、及びＬＣＤの製造工程においてそれらの構造を形成するためのレジスト；電気及び電子部品を封入するための組成物；ソルダーレジスト；磁気記録材料；微小機械部品；導波路；光スイッチ；めっき用マスク；エッチングマスク；カラー試験系；ガラス繊維ケーブルコーティング；スクリーン印刷用ステンシル；ステレオリトグラフィによって三次元物体を製造するための材料；ホログラフィ記録用材料；画像記録材料；微細電子回路；脱色材料；画像記録材料のための脱色材料；マイクロカプセルを使用する画像記録材料用の脱色材料；印刷配線板用フォトレジスト材料；ＵＶ及び可視レーザー直接画像系用のフォトレジスト材料；プリント回路基板の逐次積層における誘電体層形成に使用するフォトレジスト材料又は保護膜等の各種の用途に使用することができ、その用途に特に制限はない。
【００８７】
本発明の重合性組成物は、液晶表示パネル用スペーサーを形成する目的及び垂直配向型液晶表示素子用突起を形成する目的で使用することもできる。特に垂直配向型液晶表示素子用の突起とスペーサーを同時に形成するための感光性樹脂組成物として有用である。
【００８８】
上記の液晶表示パネル用スペーサーは、（１）本発明の重合性組成物の塗膜を基板上に形成する工程、（２）該塗膜に所定のパターン形状を有するマスクを介してエネルギー線（光）を照射する工程、（３）露光後のベーク工程、（４）露光後の被膜を現像する工程、（５）現像後の該被膜を加熱する工程により好ましく形成される。
【００８９】
色材を添加した本発明の重合性組成物は、カラーフィルタにおけるＲＧＢ等の各画素を構成するレジストや、各画素の隔壁を形成するブラックマトリクス用レジストとして好適に用いられる。更に、撥インク剤を添加するブラックマトリクス用レジストの場合、プロファイル角が５０°以上であるインクジェット方式カラーフィルタ用隔壁に好ましく用いられる。該撥インク剤としては、フッ素系界面活性剤及びフッ素系界面活性剤を含有する組成物が好適に用いられる。
【００９０】
上記インクジェット方式カラーフィルタ用隔壁に用いた場合、本発明の重合性組成物から形成された隔壁が被転写体上を区画し、区画された被転写体上の凹部にインクジェット法により液滴を付与して画像領域を形成する方法により光学素子が製造される。この際、上記液滴が着色剤を含有し、上記画像領域が着色されていることが好ましく、その場合には、上記の製造方法により作製された光学素子は、基板上に複数の着色領域からなる画素群と該画素群の各着色領域を離隔する隔壁を少なくとも有するものとなる。
【００９１】
本発明の重合性組成物は、保護膜又は絶縁膜用組成物としても用いることができる。この場合、紫外線吸収剤、アルキル化変性メラミン及び／又はアクリル変性メラミン、分子中にアルコール性水酸基を含有する１又は２官能の（メタ）アクリレートモノマー及び／又はシリカゾルを含有することができる。
【００９２】
上記絶縁膜は、剥離可能な支持基材上に絶縁樹脂層が設けられた積層体における該絶縁樹脂層に用いられ、該積層体は、アルカリ水溶液による現像が可能なものであり、絶縁樹脂層の膜厚が１０〜１００μｍであることが好ましい。
【００９３】
本発明の重合性組成物は、無機化合物を含有させることで、感光性ペースト組成物として用いることができる。該感光性ペースト組成物は、プラズマディスプレイパネルの隔壁パターン、誘電体パターン、電極パターン及びブラックマトリックスパターン等の焼成物パターンを形成するために用いることができる。
【実施例】
【００９４】
以下、実施例及び比較例を挙げて本発明を更に詳細に説明するが、本発明はこれらの実施例等に限定されるものではない。
【００９５】
〔実施例１〕化合物１の合成
以下に示したスキームに従って化合物１を合成した。
【００９６】
【化２０】
2020200272.tif 000021
【００９７】
（オキシム体１の合成）
１００ｍｌ四つ口フラスコに、１−（４−（（４−（２−メチルベンゾイル）フェニル）（フェニル）アミノ）フェニル）エタン−１−オン１．０ｅｑ．を加え、酢酸エチル（理論収量の６００質量％）に溶解した。この溶液に塩酸ヒドロキシルアミン１．５ｅｑ．及びピリジン３．０ｅｑ．を加え、５時間加熱還流した。反応液を５質量％塩酸、イオン交換水、飽和炭酸水素ナトリウム水溶液の順で洗浄した後、イオン交換水による洗浄を更に３回行うことで中和した。有機層を硫酸マグネシウムにより乾燥させ、濃縮し、残渣にメタノール（５００重量％）を加えて晶析を行い、オキシム体１を収率８３％で得た。
【００９８】
（化合物１の合成）
１００ｍｌ四つ口フラスコに、オキシム体１を１．０ｅｑ．、ジクロロメタン（理論収量の６００質量％）、トリエチルアミン３．０ｅｑ．を加え、氷浴上５℃で攪拌を行った。そこにクロロギ酸４−ニトロフェニル１．１ｅｑ．をジクロロメタンに溶かしたものを滴下して加えた。滴下終了後、氷浴で５℃まで冷却し、ピペリジン１．１ｅｑ．を滴下して加えた。混合液を室温で１．５時間攪拌し、減圧下で溶媒を留去した。濃縮後の残渣をシリカゲルカラムクロマトグラフィー（溶離剤＝酢酸エチル：ヘキサン＝１：４→２：１）により精製した。これを酢酸エチルに溶解し、１質量％ＮａＯＨ水溶液で２回洗浄後、イオン交換水による洗浄を更に３回行った。有機層を硫酸マグネシウムにより乾燥させ、濃縮し、化合物１を淡黄色粉状化合物として収率４５％で得た。１Ｈ−ＮＭＲ測定結果を表１に示す。
【００９９】
【表１】
2020200272.tif 000022
【０１００】
〔実施例２及び比較例１〕重合性組成物の調整
表２に記載の配合を行い、重合性組成物１及び比較重合性組成物１を得た。なお、表中の配合数値は質量部を示す。
また、表中の各成分の符号は、下記の成分を表す。
Ａ−１：化合物１
Ａ’−２：比較化合物１
Ｂ−１：ＥＰＰＮ−２０１（フェノールノボラック型エポキシ樹脂、エポキシ等量１９３ｇ／ｅｑ．、日本化薬社製）
Ｂ−２：Ｈ−３Ｍ（フェノール樹脂、水酸基等量１０５〜１０９ｇ／ｅｑ．、明和化成社製）
Ｃ−１：ＦＺ−２１２２（ポリエーテル変性ポリシロキサン、東レダウコーニング社製、１重量％ＰＧＭＥＡ溶液）
Ｄ−１：シクロペンタノン（溶剤）
【０１０１】
【表２】
2020200272.tif 000023
【０１０２】
【化２１】
2020200272.tif 000024
【０１０３】
〔評価例１並びに比較評価例１〕
重合性組成物１及び比較重合性組成物１の硬化物について、残膜の有無を下記手順で確認した。結果を表４に示す。
重合性組成物１及び比較重合性組成物１を、それぞれガラス基材（１０ｃｍ×１０ｃｍ）にスピンコーターを用いて塗布し（５００ｒｐｍ×２秒→１０００ｒｐｍ×１０秒→スロープ×０．５秒、塗布量約２ｍＬ）、オーブン中でプリベイク（９０℃×９０秒）を行い、製膜した。
各膜に対して、連続的に透過率が変化するグラデーションをもつステップタブレット（３３段型、ＯＤ値０〜３、表３）をマスクし、ＵＶ−ＬＥＤ（３６５ｎｍ）を用い、紫外光を所定量照射した（照度２０ｍＷ／ｃｍ２、露光時間１５０秒、積算露光量３０００ｍＪ／ｃｍ２）。
露光後、オーブン中でポストベイク（１００℃×２０分）し、現像（ＰＧＭＥＡ、３０秒）とリンス（イソプロピルアルコール、１０秒）を行った。
得られた硬化膜サンプルについて、残段数を目視により確認した。残段数とは、硬化膜が残存する最大の段数を意味する。残段数から表３により透過率を決定し、下記式を用いることで換算感度を算出した。
換算感度（ｍＪ／ｃｍ２）＝積算露光量（３０００ｍＪ／ｃｍ２）×透過率（％）
残段数と換算感度を表４に示す。
【０１０４】
【表３】
2020200272.tif 000025
【０１０５】
【表４】
2020200272.tif 000026
【０１０６】
上記表４の結果より、本発明のカルバモイルオキシム化合物を含有する重合性組成物は、比較重合性組成物と比較して残段数が多い（硬化性が高い）ことから、光塩基発生効率が高く、低露光量で硬化可能でＵＶ−ＬＥＤ光源に対して高感度である。よって、本発明の化合物が重合開始剤として優れていることは明白である。